(57)【要約】  アスファルト中の硫化水素を低減させる方法であって、硫化水素スカベンジャー組成物をアスファルトに添加することを含んでなる方法が提供される。硫化水素スカベンジャーは、次の式Ｉのポリ脂肪族アミンを含んでいる。                    Ｈ2ＮＲＮＨ−（ＲＮＨ）n−Ｈ          （Ｉ）式中、Ｒは脂肪族基であり、ｎは約０〜約１５である。アスファルトの処理方法及び硫化水素スカベンジャーも提供される。【選択図】図１
2011515560.tif 000002
【特許請求の範囲】
【請求項１】
アスファルト中の硫化水素を低減させる方法であって、次の式Ｉのポリ脂肪族アミンを含む硫化水素スカベンジャー組成物をアスファルトに添加することを含んでなる方法。
Ｈ2ＮＲＮＨ−（ＲＮＨ）n−Ｈ          Ｉ
（式中、Ｒは脂肪族基であり、ｎは０〜１５である。）
【請求項２】
脂肪族基がＣ1〜Ｃ30アルキル、Ｃ2〜Ｃ30アルケニル又はＣ1〜Ｃ30アルコキシである、請求項１記載の方法。
【請求項３】
ポリ脂肪族アミンがポリアルキレンアミンである、請求項１記載の方法。
【請求項４】
ポリアルキレンアミンが、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン及びＮ−タロープロピレンジアミンからなる群から選択される、請求項３記載の方法。
【請求項５】
スカベンジャー組成物がアスファルトの重量を基準にして５０〜３０００重量ｐｐｍの量で添加される、請求項１記載の方法。
【請求項６】
硫化水素スカベンジャー組成物がさらに溶媒を含む、請求項１記載の方法。
【請求項７】
硫化水素スカベンジャー組成物がさらに触媒を含む、請求項１記載の方法。
【請求項８】
触媒が次の式ＩＩのものである、請求項７記載の方法。
Ｒ1Ｒ2Ｒ3Ｒ4Ｎ+Ｘ-                  ＩＩ
（式中、Ｒ1、Ｒ2、Ｒ3及びＲ4は各々独立に炭素原子数１〜２０のアルキル基、炭素原子数１〜２０のヒドロキシアルキル基又は炭素原子数６〜２０のアリール基であり、Ｘはハロゲン化物イオン又はメチルスルフェートイオンである。）
【請求項９】
触媒が、ジココジメチルアンモニウムクロリド、ジタロージメチルアンモニウムクロリド、ジ（水素化タローアルキル）ジメチル第四級アンモニウムメチルクロリド、メチルビス（２−ヒドロキシエチル）ココアルキル第四級アンモニウムクロリド、ジメチル（２−エチル）タローアンモニウムメチルスルフェート及び水素化タローアルキル（２−エチルヘキシル）ジメチル第四級アンモニウムメチルスルフェートからなる群から選択される、請求項８記載の方法。
【請求項１０】
スカベンジャー組成物が、組成物の重量を基準にして２０〜９８重量％のポリ脂肪族アミン、２〜２０重量％の触媒及び０〜７８重量％の溶媒を含む、請求項７記載の方法。
【請求項１１】
アスファルトの処理方法であって、次の式Ｉのポリ脂肪族アミンを含む硫化水素スカベンジャー組成物をアスファルト生成物に添加することを含んでなる方法。
Ｈ2ＮＲＮＨ−（ＲＮＨ）n−Ｈ          Ｉ
（式中、Ｒは脂肪族基であり、ｎは０〜１５である。）
【請求項１２】
脂肪族基がＣ1〜Ｃ30アルキル、Ｃ2〜Ｃ30アルケニル又はＣ1〜Ｃ30アルコキシである、請求項１１記載の方法。
【請求項１３】
ポリ脂肪族アミンがポリアルキレンアミンである、請求項１１記載の方法。
【請求項１４】
ポリアルキレンアミンが、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン及びＮ−タロープロピレンジアミンからなる群から選択される、請求項１３記載の方法。
【請求項１５】
スカベンジャー組成物がアスファルトの重量を基準にして５０〜３０００重量ｐｐｍの量で添加される、請求項１１記載の方法。
【請求項１６】
硫化水素スカベンジャー組成物がさらに溶媒を含む、請求項１１記載の方法。
【請求項１７】
硫化水素スカベンジャー組成物がさらに触媒を含む、請求項１１記載の方法。
【請求項１８】
触媒が次の式ＩＩのものである、請求項１７記載の方法。
Ｒ1Ｒ2Ｒ3Ｒ4Ｎ+Ｘ-                  ＩＩ
（式中、Ｒ1、Ｒ2、Ｒ3及びＲ4は各々独立に炭素原子数１〜３０のアルキル基、炭素原子数１〜３０のヒドロキシアルキル基又は炭素原子数６〜３０のアリール基であり、Ｘはハロゲン化物イオン又はメチルスルフェートイオンである。）
【請求項１９】
触媒が、ジココジメチルアンモニウムクロリド、ジタロージメチルアンモニウムクロリド、ジ（水素化タローアルキル）ジメチル第四級アンモニウムメチルクロリド、メチルビス（２−ヒドロキシエチル）ココアルキル第四級アンモニウムクロリド、ジメチル（２−エチル）タローアンモニウムメチルスルフェート及び水素化タローアルキル（２−エチルヘキシル）ジメチル第四級アンモニウムメチルスルフェートからなる群から選択される、請求項１８記載の方法。
【請求項２０】
スカベンジャー組成物が、組成物の重量を基準にして２０〜９８重量％のポリ脂肪族アミン、２〜２０重量％の触媒及び０〜７８重量％の溶媒を含む、請求項１７記載の方法。
【請求項２１】
次の式Ｉのポリ脂肪族アミン及び触媒を含んでなる硫化水素スカベンジャー組成物。
Ｈ2ＮＲＮＨ−（ＲＮＨ）n−Ｈ          Ｉ
（式中、Ｒは脂肪族基であり、ｎは０〜１５である。）
【請求項２２】
脂肪族基がＣ1〜Ｃ30アルキル、Ｃ2〜Ｃ30アルケニル又はＣ1〜Ｃ30アルコキシである、請求項２１記載のスカベンジャー組成物。
【請求項２３】
ポリ脂肪族アミンがポリアルキレンアミンである、請求項２１記載のスカベンジャー組成物。
【請求項２４】
ポリアルキレンアミンが、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン及びＮ−タロープロピレンジアミンからなる群から選択される、請求項２３記載のスカベンジャー組成物。
【請求項２５】
触媒が次の式ＩＩのものである、請求項２１記載のスカベンジャー組成物。
Ｒ1Ｒ2Ｒ3Ｒ4Ｎ+Ｘ-                  ＩＩ
（式中、Ｒ1、Ｒ2、Ｒ3及びＲ4は各々独立に炭素原子数１〜３０のアルキル基、炭素原子数１〜３０のヒドロキシアルキル基又は炭素原子数６〜３０のアリール基であり、Ｘはハロゲン化物イオン又はメチルスルフェートイオンである。）
【請求項２６】
触媒が、ジココジメチルアンモニウムクロリド、ジタロージメチルアンモニウムクロリド、ジ（水素化タローアルキル）ジメチル第四級アンモニウムメチルクロリド、メチルビス（２−ヒドロキシエチル）ココアルキル第四級アンモニウムクロリド、ジメチル（２−エチル）タローアンモニウムメチルスルフェート及び水素化タローアルキル（２−エチルヘキシル）ジメチル第四級アンモニウムメチルスルフェートからなる群から選択される、請求項２５記載のスカベンジャー組成物。
【請求項２７】
当該組成物がさらに溶媒を含む、請求項２１記載のスカベンジャー組成物。
【請求項２８】
スカベンジャー組成物が、組成物の重量を基準にして２０〜９８重量％のポリ脂肪族アミン、２〜２０重量％の触媒及び０〜７８重量％の溶媒を含む、請求項２７記載のスカベンジャー組成物。
【請求項２９】
ポリ脂肪族アミンがジエチレントリアミンであり、触媒がアルキルベンジルアンモニウムクロリドである、請求項７記載の方法。
【請求項３０】
スカベンジャー組成物がさらに、２００°Ｆ以上の引火点を有する溶媒を含む、請求項２９記載の方法。
【発明の詳細な説明】
【技術分野】
【０００１】
本発明は、一般的には硫化水素スカベンジャーに関し、さらに詳しくはアスファルト用の硫化水素スカベンジャーに関する。
【背景技術】
【０００２】
原油の精製に際しては、原油蒸留からの残留物としてアスファルト生成物又は重油が生じる。アスファルト生成物は黒色の粘性物質であって、これはさらなる精製によって価値の高いガソリン又はディーゼル油にアップグレードできる。しかし、アスファルト生成物はしばしば硫化水素を含み、アスファルト生成物のアップグレードは硫化水素暴露の危険性を高める。硫化水素は水の存在下で腐食性を示し、非常に低い濃度で有毒であるので、アスファルト生成物のアップグレード前にそれを除去しなければならない。
【０００３】
アスファルトは高い温度範囲を有し、現行の商業技術では硫化水素スカベンジャーとして水性トリアジンが使用されている。しかし、これらの水性トリアジン材料は泡立ち、スピッティング及びスピルオーバーの可能性を引き起こすことがある。商業的に入手できる有機系スカベンジャーは高価であり、金属イオンを含むことがある。追加の金属イオンを導入することは、アップグレードされた触媒床との不適合性を生み出すことがある。
【０００４】
要望されているのは、アスファルトから硫化水素を除去するための改良された有機系スカベンジャーである。
【先行技術文献】
【特許文献】
【０００５】
米国特許第６４４４１１７号明細書
【発明の概要】
【０００６】
一実施形態では、アスファルト中の硫化水素を低減させる方法であって、次の式Ｉのポリ脂肪族アミンを含む硫化水素スカベンジャー組成物をアスファルトに添加することを含んでなる方法が提供される。
【０００７】
Ｈ2ＮＲＮＨ−（ＲＮＨ）n−Ｈ          Ｉ
式中、Ｒは脂肪族基であり、ｎは約０〜約１５である。
【０００８】
別の実施形態では、アスファルトの処理方法であって、次の式Ｉのポリ脂肪族アミンを含む硫化水素スカベンジャー組成物をアスファルト生成物に添加することを含んでなる方法が提供される。
【０００９】
Ｈ2ＮＲＮＨ−（ＲＮＨ）n−Ｈ          Ｉ
式中、Ｒは脂肪族基であり、ｎは約０〜約１５である。
【００１０】
別の実施形態では、次の式Ｉのポリ脂肪族アミン及び触媒を含んでなる硫化水素スカベンジャー組成物が提供される。
【００１１】
Ｈ2ＮＲＮＨ−（ＲＮＨ）n−Ｈ          Ｉ
式中、Ｒは脂肪族基であり、ｎは約０〜約１５である。
【００１２】
様々な実施形態によれば、アスファルト用及びアスファルト生成物から硫化水素を除去するための改良方法用の有機系硫化水素スカベンジャーが提供される。
【図面の簡単な説明】
【００１３】
【図１】図１は、アスファルト試料中の硫化水素の量（ｐｐｍ単位）を時間（分単位）に対して示す棒グラフである。
【図２】図２は、アスファルト試料中の硫化水素の量（ｐｐｍ単位）を時間（分単位）に対して示す棒グラフである。
【発明を実施するための形態】
【００１４】
単数形で記載されたものであっても、前後関係から明らかでない限り、複数の場合も含めて意味する。同一の特性についての範囲は、すべてその上下限を含み、独立に結合可能である。引用した文献の開示内容はすべて援用によって本明細書の内容の一部をなす。
【００１５】
数量に関して使用される「約」という修飾語は記載された値を含むと共に、（例えば、特定の数量の測定に関連する許容差の範囲を含め）前後関係から指示される意味を有する。
【００１６】
「任意の」又は「任意には」という用語は、その用語に続いて記載された事象又は状況が起きても起きなくてもよいこと、或いはその用語に続いて記載された材料が存在しても存在しなくてもよいことを意味しており、かかる記載はその事象又は状況が起こる場合或いはその材料が存在する場合、及びその事象又は状況が起こらない場合或いはその材料が存在しない場合を包含する。
【００１７】
一実施形態では、アスファルト中の硫化水素を低減させる方法であって、次の式Ｉのポリ脂肪族アミンを含む硫化水素スカベンジャー組成物をアスファルトに添加することを含んでなる方法が提供される。
【００１８】
Ｈ2ＮＲＮＨ−（ＲＮＨ）n−Ｈ          Ｉ
式中、Ｒは脂肪族基であり、ｎは約０〜約１５である。
【００１９】
アスファルト生成物はしばしば硫化水素を含み、これは腐食性かつ有毒であり、アスファルト生成物をガソリンやディーゼル油のような高価値の生成物にアップグレードする前に除去しなければならない。アスファルトは、原油の蒸留から生じる任意のタイプの原油残留物又は重油である。それは、約５００〜約１１００°Ｆの温度範囲内の沸点を有する重質中間体又は完成製品である。アスファルトはある範囲の硫化水素含有量を含むことがあるが、いかなるレベルの硫化水素も処理できる。
【００２０】
硫化水素スカベンジャーは、アスファルトからの硫化水素の抑制及び除去を行う。それはポリ脂肪族アミンを含む有機系組成物である。ポリ脂肪族アミンは次の式Ｉのものである。
【００２１】
Ｈ2ＮＲＮＨ−（ＲＮＨ）n−Ｈ          Ｉ
式中、Ｒは脂肪族基であり、ｎは約０〜約１５である。
【００２２】
一実施形態では、ｎは約０〜約１０である。別の実施形態では、ｎは約１〜約５である。
【００２３】
一実施形態では、脂肪族基はアルキル、アルケニル又はアルコキシである。脂肪族基は直鎖又は枝分れ鎖であってよく、置換又は非置換のものであってよい。一実施形態では、脂肪族基は、ハロゲン基、アルキルオキシ基、アルコキシ基、アミノ基、ヒドロキシル基、シアノ基及びメルカプト基のような１以上の有機基又は無機基で置換されている。一実施形態では、ハロゲン基はクロロ、ブロモ又はヨードである。
【００２４】
別の実施形態では、脂肪族基はＣ1〜Ｃ30アルキル基、Ｃ2〜Ｃ30アルケニル基又はＣ1〜Ｃ30アルコキシ基である。一実施形態では、アルキル基はメチル、エチル、ｎ−ブチル、ｔ−ブチル、イソプロピル、ペンチル又はヘキシルである。別の実施形態では、アルコキシ基はメトキシ、エトキシ又はイソプロポキシである。別の実施形態では、アルケニル基はエチレン、メチルエチレン、トリメチレン、フェニルエチレン又はプロピレンである。
【００２５】
一実施形態では、ポリ脂肪族アミンはポリアルキレンアミンである。別の実施形態では、ポリアルキレンアミンは、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン又はＮ−タロープロピレンジアミンである。
【００２６】
スカベンジャー組成物は、任意適宜の方法でアスファルトに添加される。一実施形態では、スカベンジャー組成物は例えば計量ポンプシステムを用いてアスファルト中に注入される。スカベンジャー組成物はアスファルトに連続的に添加することもできるし、或いは１以上のバッチモードで添加し、反復添加を行うこともできる。
【００２７】
スカベンジャー組成物は、アスファルト中の硫化水素レベルを低下させるのに十分な任意の量でアスファルトに添加される。一実施形態では、スカベンジャー組成物はアスファルトの重量を基準にして約５０〜約３０００重量ｐｐｍの量で添加される。別の実施形態では、スカベンジャー組成物はアスファルトの重量を基準にして約５０〜約１０００重量ｐｐｍの量で添加される。
【００２８】
スカベンジャー組成物は、アスファルト中に含まれる硫化水素レベルを顕著に低下させる。残留硫化水素の実際の量は出発量に応じて変化する。一実施形態では、硫化水素レベルはアスファルトの重量を基準にして１０重量ｐｐｍ以下に低下する。別の実施形態では、硫化水素レベルはアスファルトの重量を基準にして２重量ｐｐｍ以下に低下する。別の実施形態では、硫化水素レベルはアスファルトの重量を基準にして１重量ｐｐｍ未満に低下する。
【００２９】
硫化水素スカベンジャー組成物は、任意には溶媒を含み得る。溶媒は、スカベンジャー組成物をアスファルト生成物中に分散させるのを助ける。溶媒は、ポリ脂肪族アミンとの混和性及び高い引火点を有する任意の溶媒である。一実施形態では、溶媒は２００°Ｆ以上の引火点を有する。一実施形態では、溶媒には、特に限定されないが、プロピレングリコール、１，４−ブタンジオール、エチレンカーボネート及びプロピレンカーボネートがある。
【００３０】
一実施形態では、溶媒はポリ脂肪族アミンの重量を基準にして約０〜約３００重量％の量で添加できる。別の実施形態では、溶媒はポリ脂肪族アミンの重量を基準にして約０〜約１５０重量％の量で添加される。別の実施形態では、溶媒はポリ脂肪族アミンの重量を基準にして約０〜約８０重量％の量で添加される。
【００３１】
別の実施形態では、硫化水素スカベンジャーはポリ脂肪族アミン及び触媒を含んでなる組成物である。触媒はスカベンジャー組成物の効力を高め、硫化水素の除去を向上させる。触媒は任意適宜の第四級アンモニウム塩であってもよい。一実施形態では、触媒は次の式ＩＩのものである。
【００３２】
Ｒ1Ｒ2Ｒ3Ｒ4Ｎ+Ｘ-                  ＩＩ
式中、Ｒ1、Ｒ2、Ｒ3及びＲ4は各々独立に炭素原子数１〜３０のアルキル基、炭素原子数１〜３０のヒドロキシアルキル基又は炭素原子数６〜３０のアリール基であり、Ｘはハロゲン化物イオン又はメチルスルフェートイオンである。一実施形態では、ハロゲン化物イオンは塩化物イオン、臭化物イオン又はヨウ化物イオンである。別の実施形態では、触媒はアルキルベンジルアンモニウムクロリド又はベンジルココアルキルジメチル第四級アンモニウムクロリドである。別の実施形態では、触媒には、特に限定されないが、ジココジメチルアンモニウムクロリド、ジタロージメチルアンモニウムクロリド、ジ（水素化タローアルキル）ジメチル第四級アンモニウムメチルクロリド、メチルビス（２−ヒドロキシエチル）ココアルキル第四級アンモニウムクロリド、ジメチル（２−エチル）タローアンモニウムメチルスルフェート及び水素化タローアルキル（２−エチルヘキシル）ジメチル第四級アンモニウムメチルスルフェートがある。
【００３３】
一実施形態では、スカベンジャー組成物は、組成物の重量を基準にして約２０〜約９８重量％のポリ脂肪族アミン、約２〜約２０重量％の触媒及び０〜約７８重量％の溶媒を含む。別の実施形態では、スカベンジャー組成物は、組成物の重量を基準にして約５０〜約９７重量％のポリ脂肪族アミン、約３〜約１０重量％の触媒及び０〜約４７重量％の溶媒を含む。
【００３４】
スカベンジャー組成物は、任意には他の化合物、例えばアミン分散剤、腐食防止剤、界面活性剤などを含み得る。一実施形態では、界面活性剤はアニオン界面活性剤、非イオン界面活性剤又はこれらの組合せを包含する。
【００３５】
スカベンジャー組成物は一配合物としてアスファルトに添加してもよいし、或いはポリ脂肪族アミン及び他の成分をアスファルトに別々に添加してもよい。触媒、溶媒又は他の添加剤のような任意成分は、別々に添加してもよいし、ポリ脂肪族アミンと共に一配合物を形成してもよいし、或いは他のプレブレンドした後にアスファルトに添加してもよい。一実施形態では、スカベンジャー組成物の成分は全部をまとめてブレンドした後にアスファルトに添加される。
【００３６】
別の実施形態では、アスファルトの処理方法であって、次の式Ｉのポリ脂肪族アミンを含む硫化水素スカベンジャー組成物をアスファルト生成物に添加することを含んでなる方法が提供される。
【００３７】
Ｈ2ＮＲＮＨ−（ＲＮＨ）n−Ｈ          Ｉ
式中、Ｒは脂肪族基であり、ｎは約０〜約１５である。
【００３８】
一実施形態では、ｎは約０〜約１０である。別の実施形態では、ｎは約１〜約５である。
【００３９】
一実施形態では、脂肪族基はアルキル、アルケニル又はアルコキシである。脂肪族基は直鎖又は枝分れ鎖であってよく、置換又は非置換のものであってよい。一実施形態では、脂肪族基は、ハロゲン基、アルキルオキシ基、アルコキシ基、アミノ基、ヒドロキシル基、シアノ基及びメルカプト基のような１以上の有機基又は無機基で置換されている。一実施形態では、ハロゲン基はクロロ、ブロモ又はヨードである。
【００４０】
別の実施形態では、脂肪族基はＣ1〜Ｃ30アルキル基、Ｃ2〜Ｃ30アルケニル基又はＣ1〜Ｃ30アルコキシ基である。一実施形態では、アルキル基はメチル、エチル、ｎ−ブチル、ｔ−ブチル、イソプロピル、ペンチル又はヘキシルである。別の実施形態では、アルコキシ基はメトキシ、エトキシ又はイソプロポキシである。別の実施形態では、アルケニル基はエチレン、メチルエチレン、トリメチレン、フェニルエチレン又はプロピレンである。
【００４１】
一実施形態では、ポリ脂肪族アミンはポリアルキレンアミンである。別の実施形態では、ポリアルキレンアミンは、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン又はＮ−タロープロピレンジアミンである。
【００４２】
硫化水素スカベンジャー組成物は、任意には上記に説明したような触媒、溶媒又は他の添加剤を含み得る。
【００４３】
別の実施形態では、次の式Ｉのポリ脂肪族アミン及び触媒を含んでなる硫化水素スカベンジャー組成物が提供される。
【００４４】
Ｈ2ＮＲＮＨ−（ＲＮＨ）n−Ｈ          Ｉ
式中、Ｒは脂肪族基であり、ｎは約０〜約１５である。
【００４５】
一実施形態では、ｎは約０〜約１０である。別の実施形態では、ｎは約１〜約５である。
【００４６】
一実施形態では、脂肪族基はアルキル、アルケニル又はアルコキシである。脂肪族基は直鎖又は枝分れ鎖であってよく、置換又は非置換のものであってよい。一実施形態では、脂肪族基は、ハロゲン基、アルキルオキシ基、アルコキシ基、アミノ基、ヒドロキシル基、シアノ基及びメルカプト基のような１以上の有機基又は無機基で置換されている。一実施形態では、ハロゲン基はクロロ、ブロモ又はヨードである。
【００４７】
別の実施形態では、脂肪族基はＣ1〜Ｃ30アルキル基、Ｃ2〜Ｃ30アルケニル基又はＣ1〜Ｃ30アルコキシ基である。一実施形態では、アルキル基はメチル、エチル、ｎ−ブチル、ｔ−ブチル、イソプロピル、ペンチル又はヘキシルである。別の実施形態では、アルコキシ基はメトキシ、エトキシ又はイソプロポキシである。別の実施形態では、アルケニル基はエチレン、メチルエチレン、トリメチレン、フェニルエチレン又はプロピレンである。
【００４８】
一実施形態では、ポリ脂肪族アミンはポリアルキレンアミンである。別の実施形態では、ポリアルキレンアミンは、エチレンジアミン、ジエチレントリアミン、トリエチレンテトラミン、テトラエチレンペンタミン、プロピルエチレンジアミン、テトラブチレンペンタミン、ヘキサエチレンヘプタミン、ヘキサペンチレンヘプタミン、ヘプタエチレンオクタミン、オクタエチレンノナミン、ノナエチレンデカミン、デカエチレンウンデカミン、デカヘキシレンウンデカミン、ウンデカエチレンドデカミン、ドデカエチレントリデカミン、トリデカエチレンドデカミン、ドデカエチレントリアミン、トリデカエチレンテトラデカミン又はＮ−タロープロピレンジアミンである。
【実施例】
【００４９】
当業者が本発明を一層容易に実施し得るようにするため、限定ではなく例示を目的として以下に実施例を示す。
【００５０】
例１
５１ｍｇのジエチレントリアミンを３４ｍｇのプロピレングリコール中に分散させることで試料１を調製した。５１ｍｇのジエチレントリアミン及び３ｍｇのアルキルベンジルアンモニウムクロリド（Ａｋｚｏ−Ｎｏｂｅｌ社からのＡＲＱＵＡＤ ＤＭＣＢ−８０）を３４ｍｇのプロピレングリコール中に分散させることで試料２を調製した。３５０ｐｐｍを超える硫化水素を含む（Ｃｏｎｏｃｏ Ｐｈｉｌｌｉｐｓ精油所（米国ルイジアナ州ウェストレイク））アスファルト５７８ｇに試料１を添加した。このアスファルト８２１ｇに試料２を添加した。図１に示すような時間間隔で蒸気相中の硫化水素濃度を測定した。データのばらつきは、Ｈ2Ｓ蒸気濃度の測定時における±１５％の誤差に帰因させることができる。
【００５１】
図１は、試料１及び２がアスファルト中の硫化水素含有量を低減及び抑制することを示している。触媒（アルキルベンジルアンモニウムクロリド）の添加は、スカベンジャー組成物の効力を顕著に高める。試料２は、４２％多いアスファルト中の硫化水素レベルを効果的に抑制している。
【００５２】
例２
５１ｍｇの１，３，５−トリメチルヘキサヒドロ−１，３，５−トリアジンを３４ｍｇのプロピレングリコール中に分散させることで対照試料Ａを調製した。５１ｍｇのＭＡ−トリアジン及び３ｍｇのアルキルベンジルアンモニウムクロリド（Ａｋｚｏ−Ｎｏｂｅｌ社からのＡＲＱＵＡＤ ＤＭＣＢ−８０）を３４ｍｇのプロピレングリコール中に分散させることで対照試料Ｂを調製した。３５０ｐｐｍを超える硫化水素を含む（Ｃｏｎｏｃｏ Ｐｈｉｌｌｉｐｓ精油所（米国ルイジアナ州ウェストレイク））アスファルト５７８ｇに対照試料Ａを添加した。このアスファルト８２１ｇに対照試料Ｂを添加した。図２に示すような時間間隔で蒸気相中の硫化水素濃度を測定した。データのばらつきは、Ｈ2Ｓ蒸気濃度の測定時における±１５％の誤差に帰因させることができる。
【００５３】
図２は、有機系ＭＡ−トリアジンを使用した場合、触媒（ＡＲＱＵＡＤ ＤＭＣＢ−８０）は硫化水素スカベンジング効果に影響を与えないことを示している。図２中のデータはまた、対照試料の総合スカベンジングが図１中の試料１及び２によるスカベンジングほど効果的でないことも示している。
【００５４】
以上、例示を目的として典型的な実施形態を説明してきたが、上記の記載は本発明の技術的範囲を限定するものと解すべきでない。したがって、当業者には、本発明の技術思想及び技術的範囲から逸脱することなしに様々な修正例、適応例及び代替例が想起できよう。
【図１】
2011515560.tif 000003
【図２】
2011515560.tif 000004
【国際調査報告】
2011515560.tif 000005
2011515560.tif 000006
2011515560.tif 000007